(57)【特許請求の範囲】
【請求項１】
複数の金属製品を、樹脂の固化温度以上に加熱して、前記樹脂に接触させることにより、前記金属製品の表面に軟化した前記樹脂の皮膜を形成する樹脂コーティング工程と、
前記樹脂コーティング工程の後、前記金属製品を所定温度になるまで冷却させた段階で、前記金属製品を、前記樹脂の軟化温度よりも低い軟化温度を有し常温で固化するワックスとともに撹拌することにより、前記樹脂の皮膜の上に前記ワックスの皮膜を形成するワックスコーティング工程と、
を有することを特徴とする金属製品のコーティング方法。
【請求項２】
前記樹脂コーティング工程では、前記樹脂の固化温度以上に加熱した前記金属製品と、前記樹脂とを撹拌装置で撹拌することで、前記金属製品の表面に前記樹脂の皮膜を形成する請求項１に記載の金属製品のコーティング方法。
【請求項３】
前記金属製品が、オーステナイト系ステンレス製の打込み式アンカーの構成部品であり、
前記樹脂コーティング工程における前記樹脂の供給量は、前記金属製品の被コーティング面積１ｍ２に対して１ｃｍ３以上、５０ｃｍ３以下である請求項１または２に記載の金属製品のコーティング方法。
【請求項４】
前記樹脂コーティング工程では、前記樹脂を粉末状またはフィルム状として前記金属製品に供給する請求項１〜３のうちいずれか１項に記載の金属製品のコーティング方法。
【請求項５】
前記樹脂コーティング工程では、前記樹脂を溶融した状態で前記金属製品に供給する請求項１〜３のうちいずれか１項に記載の金属製品のコーティング方法。
【発明の詳細な説明】
【技術分野】
【０００１】
本発明は、金属製品の表面にコーティングを施す金属製品のコーティング方法に関する。
【背景技術】
【０００２】
コンクリート躯体等に施工されるアンカーとしては、いわゆる、あと施工アンカーがある。あと施工アンカーとしては、芯棒打込み式、スリーブ打込み式、内部コーン打込み式、本体打込み式などの打込み式アンカー（打込み式拡開アンカーともいう）がある。
打込み式アンカーは、コンクリート躯体等の母材に下穴を明け、その下穴に挿入したアンカーの先端部（拡張部）を孔内で拡張させることにより、母材に固着される。
【０００３】
例えば、芯棒打込み式アンカーは、中空軸状のアンカー本体（拡張部）と、アンカー本体に挿入される芯棒（拡張子）とを有する。
芯棒打込み式アンカーを施工する場合は、母材に形成した下穴に、アンカー本体の先端部（拡開部）を挿入するとともに、アンカー本体の内部に挿入された芯棒の、アンカー本体の上端から突き出ている基端部をハンマー等で叩打してアンカー本体の拡開部を拡開させ、拡開部をコンクリートの孔壁に喰込ませる。それにより、打込み式アンカーを母材に固着させる。
【０００４】
打込み式アンカーの構成部品の素材には、耐食性の高いオーステナイト系のＳＵＳ３０４、ＳＵＳ３１６、ＳＵＳＸＭ７等のステンレス鋼が広く用いられている。ステンレス鋼製のアンカーは、雨水や水の当たる屋内外、湿度の高いところ、塩害を受ける場所、排気ガスあるいは雰囲気の悪い環境などの、耐食性が要求される場所に広く使用することができるという利点がある。
【０００５】
ところで、オーステナイト系ステンレス鋼を使用した打込み式アンカーでは、打込みによる強い圧力で、摺動部分にカジリが生じやすいという課題がある。カジリとは、強い圧力での摺動の際に金属製品同士が固着する現象のことである。
例えば、打込み式アンカーの拡張子や拡張部を叩打して施工する際に、拡張子と拡張部が摺動する部分でカジリが発生しやすく、場合によっては、拡張子または拡張部を所定の位置まで打ち込めなくなることもある。
【０００６】
カジリ対策としては、例えば、打込み時に摺動する製品表面に樹脂のコーティングを施す技術がある（例えば、特許文献１参照）。
ところが、前述した芯棒（拡張子）のような小さい金属製品を樹脂でコーティングする場合、一つ一つの製品に個別に樹脂をコーティングすると、効率が悪くコストが高くなる。そこで、多数の製品をバルクの状態（バラの状態の製品の集合体）で処理する方法が用いられる。
その方法としては、例えば、コーティング液（樹脂の溶液または樹脂が分散した液）に金属製品を浸漬した後、液から引き上げ、表面に付着した液の溶媒または分散媒を蒸発させることで、金属製品の表面に樹脂の皮膜を形成する方法がある。
【０００７】
しかし、この方法では、コーティング液が毛細管現象で製品同士の接触箇所に溜まるため、コーティング液を乾燥させる過程で、樹脂が粘着性の高いゲル状域を経る際に、製品同士が付着した状態となる。そのまま乾燥固化させると、製品同士が接着する、いわゆるブロッキング（製品同士がくっついた状態になる現象）が起こり、この接着した製品を引き離す際に、樹脂皮膜が損傷したり、樹脂皮膜が剥がれたりするという問題がある。
【０００８】
そこで、その対策として、一回にコーティングする樹脂被膜を薄くし、製品の接触箇所の樹脂量を減らすことでブロッキングを軽減させ、その処理を何回か繰り返すことで、目標とする皮膜厚を得る方法がある。しかしこの方法は、何度も塗布と乾燥を繰り返すために、工数が多くなり、併せて多くの処理時間が必要となり、生産効率が悪く、コストが高くなる問題がある。
【０００９】
物品に樹脂をコーティングする方法としては、例えば、錠剤などの粒状物を回転ドラム内で撹拌しつつコーティング液を霧状にして吹付け、撹拌しながら溶媒や分散液を乾燥させるパンコーティング法がある。
この方法によれば、コーティング液を霧状にして吹付けることで、コーティング液が錠剤表面に接したらほぼ瞬時に溶媒や分散媒を揮発させることができる。そのため、瞬時に非粘着性の薄い固化皮膜を形成することができ、その結果、他の錠剤と接触しても、皮膜の損傷や錠剤同士のブロッキングは起こりにくくなる。
【００１０】
しかし、この方法は、噴霧機等の特殊な設備を準備する必要があるだけでなく、錠剤表面でごく薄い膜を塗付乾燥しながら積み重ねていくため、やはり処理に時間がかかる。
処理速度を高くしようとして噴霧量を多くすると、乾燥固化が遅れ、錠剤表面の未乾燥の粘着性皮膜同士が接触することになるため、錠剤間の皮膜同士が付着し、皮膜が破れたり、錠剤同士がブロッキングするという問題がある。
また、回転ドラム内にコーティング液を噴霧するため、被覆する必要のないドラム内壁にもコーティング液が付着して皮膜が形成されてしまう。そのため、コーティング液の利用効率が悪く、また回転ドラムの掃除も頻繁に行う必要があり、生産性が低く処理コストが嵩むという問題が生じている。
【００１１】
そこで、コーティング液の利用効率やドラムの汚れを改善する方法として、錠剤に荷電することで、霧状のコーティング液を錠剤に引き付ける静電塗装法も行われている。しかしこの方法は、コーティング液の利用効率は改善されるものの、やはりコーティング液の使用量が多い場合に乾燥過程で生じる皮膜の損傷やブロッキングを防ぐことはできないため、処理時間の短縮は難しい。
【００１２】
それらの問題点を改善するために、ドラム温度、湿度、スプレー時間、乾燥時間、コーティング液濃度、コーティング液温度など細部にわたる条件をコントロールして最適な処理が行われるようにしているが、前記条件をコントロールするための周辺設備に要する費用が大きくなってしまうため、コーティング処理のコストの低減は難しい。
【００１３】
このコーティング液を噴霧するパンコーティング方法におけるブロッキングヘの対策についても幾つかの技術が紹介されている。
例えば、特許文献２には、粒状肥料に樹脂溶液を噴霧し被覆した場合、溶剤の蒸発とともに肥料粒子が粘着しあって大きな塊となってしまうために、熱可塑性または熱硬化性樹脂の粉末を加え、これを粒状肥料の表面に付着させることにより粒状肥料の塊化を回避する方法が示されている。しかしこの方法は、製品表面に粉状物が付着して残るため、表面に粉状物が付着したままでは好ましくない製品には適さない。
【００１４】
特許文献３には、粒状体にコーティング液を振りかけるパンコーティング方式で形成された皮膜の粘着性により粒状体同士が付着しあわないようにするために、粒状体を落下させる間に皮膜を乾燥させる方法が示されている。
特許文献４には、コーティング肥料等の粒状物をドラム内で撹拌中にコーティング液を噴霧する場合、コーティング液が乾燥する前に粒状物同士が固着して団塊状とならないように、ドラム内で粒状物を上方に掻き上げ、粒状物の落下経路に乾燥用気体を供給する方法が示されている。
しかし、これらの方法は、金属製品を対象とする場合、金属製品の重量が大きく落下速度が速くなることから、十分な強度を有する大がかりな設備が必要となってしまい、コスト低減は難しくなる。
【００１５】
特許文献５には、錠剤に噴霧したコーティング液が乾燥しないうちに次の被覆液のスプレーを開始した場合に錠剤が相互に付着してしまうことへの対策として、そのコーティング液の乾燥具合を音で感知してスプレーのタイミングを計る方法が示されている。
しかし、この方法は、ブロッキングを軽減するには有効であるが、パンコーティング法が有する処理速度の問題を解決できる方法ではない。
【００１６】
特許文献６には、粒子が小粒径である場合に、コーティング液へ浸漬後の乾燥工程で粒子同士が付着・凝集を起し、最終的には団塊状態となることに対して、撹拌槽内を減圧状態としてコート・撹拌・乾燥を行なう方法が示されている。
この方法は、撹拌槽内を減圧とすることで乾燥速度を速め、表面が未乾燥の状態の粒子同士が接触し付着し合わないようにする方法であるが、撹拌槽を減圧状態とするための特殊な装置が必要となってしまい、コストの高い処理法になってしまう。
【００１７】
特許文献７には、固形薬剤に被覆した可塑剤またはワックス類により起きる、被覆後の顆粒同士の付着を防ぐために、過剰な可塑剤またはワックス類を顆粒に吸着させ、その表層に付着防止層を形成させる方法が示されている。
しかし、この方法は、被覆過程ではブロッキングが生じない被膜材が、コーティング後に顆粒を保管する間にブロッキングしてしまうのを防ぐための方法であり、コーティング工程中に粘着性が発現して被処理物同士がブロッキングしてしまうことを防ぐ技術ではない。
【００１８】
なお、上記方法はいずれも、錠剤や顆粒等の軽量物品についての技術である。重量が大きい金属製の製品の場合、バルクを構成する製品同士の接触箇所では大きな荷重が作用するため、ブロッキングはより激しくなる。そのため、軽量物を対象とする上記方法では、金属製品へのコーティング処理中に起こるブロッキングを防止するのは難しい。
【００１９】
特許文献８には、パンコーティング方式で金属製品に樹脂をコーティングする方法として、コーティング液（樹脂の溶液または樹脂が分散した液）の代りに樹脂を溶射する方法が紹介されている。
この方法でブロッキングの軽減が得られるのは、パンコーティング法でコーティング液を霧状で吹付けるのと同じで、加熱溶解した材料を微粒子化して製品に溶射噴霧して薄い皮膜をほぼ瞬間的に固化させながら積み重ねていくことによる。
しかし、この方法は、特殊な溶射装置を準備しなければならない上に、コーティング液を噴霧するパンコーティング法と同様、処理に時間がかかるという問題が解決されていない。
【００２０】
その他、特許文献９に記載されているように、金属に樹脂皮膜をコーティングする方法として、流動浸漬法、静電乾式吹付け法、および散布法等の粉末塗装が知られている。
流動浸漬法は、被覆する合成樹脂粉末の融点以上の温度に金属製品を加熱して、加熱した金属製品を合成樹脂粉末の流動床中に浸漬し、金属製品の表面に合成樹脂粉末を融着させる方法である。
静電乾式吹付け法は、金属製品の表面に合成樹脂粉末を付着させ、引き続き加熱炉中で熱処理することにより粉末を表面に融着させる塗装法である。
粉末塗装法は、樹脂の融点以上の温度に加熱した金属製品に、合成樹脂粉末をまぶすだけで表面を被覆する方法である。
【００２１】
粉末塗装法は、バルクを構成する物品にも適用することができる。例えば、特許文献１０には、被覆しようとする粉末、顆粒剤、錠剤などをコーティングパンに仕込み、コーティングパンを回転させながら脂蝋状物質または熱可塑性物質の粉末を均等に撒布する方法が示されている。加熱による脂蝋状物質または熱可塑性物質の溶融もしくは塑性変化によって、均等な皮膜が形成される。
【００２２】
しかし、この方法では、特許文献１０に記載されているように、熱可塑性樹脂粉末を用いる場合、樹脂が溶融し、物品の表面で皮膜を形成した後、冷却固化する過程で、この皮膜が粘着性となる。そのため、先に示したコーティング液を乾燥させる工程と同様に、物品同士が接触する箇所で製品同士が付着してブロッキングを起こしてしまう。特許文献１０には、これに対する解決策についてなんら言及されていない。
【先行技術文献】
【特許文献】
【００２３】
【特許文献１】特開昭５１−２６９０６号公報
【特許文献２】特公昭４２−１３６８１号公報
【特許文献３】特公昭４３−４４８２号公報
【特許文献４】特開平０７−３１９１４号公報
【特許文献５】特開昭５４−４７９１２号公報
【特許文献６】特開平０８−２９４６２１号公報
【特許文献７】特開平０９−３２５２３号公報
【特許文献８】特開２００２−２２６９６２号公報
【特許文献９】特開昭５６−５１７７４号公報
【特許文献１０】特公昭４０−３７８９号公報
【発明の概要】
【発明が解決しようとする課題】
【００２４】
上述のように、コーティング液を塗付し乾燥させる方法も、樹脂粉末を製品表面で溶融固化させる方法も、乾燥または冷却の過程で、樹脂皮膜が粘着性の高い状態を経るために、バルクを形成する製品同士が接触した箇所の樹脂皮膜が傷ついてしまったり、製品同士が粘着してブロツキングを起こしてしまうという問題がある。
これを軽減するためには、特殊な噴霧設備を導入した上、厳密な条件管理の下で処理を行う必要があり、しかもこのような措置を施したとしても、目的とする皮膜の厚さを得るためには処理に長時間が必要となる。
さらに、金属製品のように重量の大きい製品では、バルクを構成する製品の接触箇所では大きな荷重が作用するため、ブロツキングはより激しくなり、従来の錠剤や顆粒といった軽量物を処理する方法では、金属製品へのコーティング処理中に起こるブロツキングを防止するのは難しい。
【００２５】
そのため、オーステナイト系ステンレス製の打込み式アンカーにおいても、拡張子または拡張部を叩打して施工する際のカジリを防ぐために、生産性が低くコストの高い方法で拡張子などに樹脂をコーティングせざるを得ず、オーステナイト系ステンレス製が環境適性に優れているにもかかわらず、その使用が制限されてしまっている。
【００２６】
本発明は、上記事情を考慮し、多数の金属製品に一括してコーティングを施す場合でも、処理時間をかけず、処理コストを抑え、かつ製品同士のブロッキングを軽減し、しかも安定した皮膜を形成することのできる金属製品のコーティング方法を提供することを目的とする。
【課題を解決するための手段】
【００２７】
上記課題を解決するために、本発明は、複数の金属製品を、樹脂の固化温度以上に加熱して、前記樹脂に接触させることにより、前記金属製品の表面に軟化した前記樹脂の皮膜を形成する樹脂コーティング工程と、前記樹脂コーティング工程の後、前記金属製品を所定温度になるまで冷却させた段階で、前記金属製品を、前記樹脂の軟化温度よりも低い軟化温度を有し常温で固化するワックスとともに撹拌することにより、前記樹脂の皮膜の上に前記ワックスの皮膜を形成するワックスコーティング工程と、を有する金属製品のコーティング方法を提供する。
前記樹脂コーティング工程では、前記樹脂の固化温度以上に加熱した前記金属製品と、前記樹脂とを撹拌装置で撹拌することで、前記金属製品の表面に前記樹脂の皮膜を形成することが好ましい。
【００２８】
前記金属製品が、オーステナイト系ステンレス製の打込み式アンカーの構成部品である場合には、前記樹脂コーティング工程における前記樹脂の供給量は、前記金属製品の被コーティング面積１ｍ２に対して１ｃｍ３以上、５０ｃｍ３以下であることが好ましい。
前記供給量は、特に、金属製品のコーティングが、前記アンカーの打込み時のカジリの軽減を目的とする場合に好適である。
【００２９】
前記樹脂コーティング工程では、前記樹脂を粉末状またはフィルム状として前記金属製品に供給することができる。
前記樹脂コーティング工程では、前記樹脂を溶融した状態で前記金属製品に供給してもよい。
【００３０】
本発明は、他の金属製品に摺動する用途で使用可能な金属製品であって、表面に、樹脂の皮膜と、前記樹脂の皮膜の上に形成されたワックスの皮膜と、を有し、前記ワックスは、前記樹脂の軟化温度よりも低い軟化点を有し常温で固化する金属製品を提供する。
【発明の効果】
【００３１】
本発明によれば、表面に樹脂の皮膜を形成した金属製品を所定温度まで冷却した段階で、樹脂の皮膜の上にワックスの皮膜を形成する。そのため、ワックスの皮膜により、樹脂皮膜の粘着性による金属製品同士のブロッキングを有効に防止することができる。
したがって、無駄な薬剤コストや設備コストを低減しつつ、短い処理時間で、安定した皮膜を有する金属製品を得ることができる。また、金属製品を処理液に浸漬させない方法であるため、良好な作業性を確保することができる。
【図面の簡単な説明】
【００３２】
【図１】本発明の実施形態のコーティング方法の対象となる芯棒打込み式アンカーの構成を示す側面図である。
【図２】（ａ）図１に示す芯棒打込み式アンカーの芯棒を示す側面図である。（ｂ）図１に示す芯棒打込み式アンカーのアンカー本体を示す断面図である。
【図３】（ａ）図１に示す芯棒打込み式アンカーの芯棒打込み前の状態を示す断面図である。（ｂ）図１に示す芯棒打込み式アンカーの芯棒打込み後の状態を示す断面図である。
【図４】芯棒打込み式アンカーの施工手順の説明図である。
【図５】撹拌装置の構成を示す模式図である。
【図６】本実施形態のコーティング方法によってコーティングが施された、芯棒打込み式アンカーの芯棒の一例を示す断面図である。
【発明を実施するための形態】
【００３３】
本発明のコーティング方法は、金属製品の表面に樹脂（以下、被覆樹脂ということがある）の皮膜を形成する樹脂コーティング工程と、樹脂の皮膜の上にワックスの皮膜を形成するワックスコーティング工程と、を有する。
【００３４】
樹脂コーティング工程では、複数の金属製品を、樹脂の固化温度以上で前記樹脂に接触させることにより、前記金属製品の表面に軟化した前記樹脂の皮膜を形成する。
複数の金属製品はバルクの状態（複数の金属製品を集合させた状態）とすることができる。
具体例としては、前記樹脂の固化温度以上に加熱した前記金属製品と、前記樹脂とを撹拌装置で撹拌することで、前記金属製品の表面に前記樹脂の皮膜を形成する方法を挙げることができる。
【００３５】
ワックスコーティング工程では、前記金属製品を所定温度になるまで冷却させた段階で、前記金属製品を、前記樹脂の軟化温度よりも低い軟化温度を有し常温で固化するワックスとともに撹拌することにより、前記樹脂の皮膜の上に前記ワックスの皮膜を形成する。
【００３６】
以下、金属製品のコーティング方法の実施形態について詳しく説明する。
＜金属製品について＞
金属製品としては、特に限定されないが、例えば、あと施工アンカーの構成部品を挙げることができる。あと施工アンカーとしては、芯棒打込み式、スリーブ打込み式、内部コーン打込み式、本体打込み式などの打込み式アンカーがある。
本発明の対象となる金属製品としては、芯棒打込み式アンカーの芯棒、スリーブ打込み式アンカーのコーン、内部コーン打込み式アンカーのコーン、本体打込み式アンカーのコーン、などを挙げることができる。
これらは、他の金属製品に対して摺動する用途で使用される金属製品である。例えば、芯棒打込み式アンカーの芯棒は、使用時にアンカー本体に対して摺動する金属製品である。
本発明の適用先は、あと施工アンカーに限定されない。例えば、ボルトとナットとからなる締結具において、ボルトに本発明を適用してもよい。
なお、金属製品の用途は、他の金属製品に対して摺動する用途でなくてもよい。例えば、釘、ネジ式固定具などに本発明を適用してもよい。
【００３７】
他の金属製品に対して摺動する用途で使用される金属製品では、カジリが生じる場合がある。カジリとは、強い圧力での摺動の際に金属製品同士が固着する現象のことである。
なお、以下、金属製品を単に「製品」ということがある。
【００３８】
金属製品を構成する金属材料の例としては、例えば、鋼材（鉄鋼、ステンレス鋼、クロム鋼、モリブデン鋼、チタン鋼など）、非鉄金属材（アルミ材、チタン材、銅材など）を挙げることができる。
【００３９】
金属製品と樹脂との密着性を高めるために、予め金属製品の表面に、サンドブラスト、ショツトブラスト等のブラスト処理；リン酸塩やクロム酸塩等を用いた化学的処理；シランカップリング剤処理；プライマー処理などの下地処理をしておくこともできる。
【００４０】
金属製品の形状は、特に限定されない。例えば、円柱、円錐、角柱、角錐、球、方体、それらを組み合わせた形状などを例として挙げることができる。金属製品は、被コート面同士が転動により接触する形状であることが、樹脂膜厚の均一化の点で好ましい。
【００４１】
＜被覆樹脂について＞
被覆樹脂は、熱可塑性樹脂であれば特に限定されない。例えば、ポリエチレン、ポリプロピレン、エチレン−酢酸ビニル共重合体（ＥＶＡ）、エチレン−アクリル酸共重合体などのオレフィン系樹脂；ポリ塩化ビニル、塩化ビニル−酢酸ビニル共重合体などの塩化ビニル系樹脂；ナイロン６、ナイロン１０などのホモポリアミド、これらが共重合したコポリアミドなどのアミド系樹脂；ポリエチレンテレフタレートなどの飽和ポリエステル系樹脂；スチレンブタジエンゴム、イソプレンゴム、クロロプレンゴムなどの合成ゴム系樹脂を使用できる。
被覆樹脂としては、金属製品との粘着性を高めるために、これらの樹脂に、テルペン系樹脂、ロジン系樹脂等を配合したホットメルト樹脂も好適に用いることができる。
【００４２】
被覆樹脂の種類は限定されないが、打込み式アンカーのステンレス製の構成部品、例えば、芯棒打込み式アンカーの芯棒に適用する場合は、金属製品との密着性、皮膜の強靭性、及びコストの面で、ＥＶＡ系、合成ゴム系の樹脂が好適に使用できる。
【００４３】
被覆樹脂には、必要に応じて、酸化防止剤、紫外線吸収剤、滑材、可塑剤、揮発性可塑剤、難燃剤、帯電防止剤等の添加剤；タルク、炭酸カルシウム、硫酸バリウム等の充填剤などを、目的に応じて単独、又は併用して添加することができる。
金属製品に対して樹脂を供給する際の形態としては、加熱された金属製品と接触して速やかに融解する形状が好ましく、粉体、破砕した形態、またはフィルム状が好ましい。また、予め加熱溶融した樹脂をバルクに供給することもできる。
【００４４】
＜ワックスについて＞
本発明で用いるワックスとは、常温で固体であり、被覆樹脂の融点（または軟化点）よりも低い融点を有するものであれば、特に限定されない。
そのようなワックスとして、カルナバ蝋などの植物系蝋；蜜蝋などの動物系蝋；パラフィンワックスなどの石油系ワックス；ポリエチレンワックス、ステアリン酸アミド、硬化ひまし油などの合成ワックス、などを例示することができる。
ワックスを投入する際の形態は、特に限定されず、固形塊状、フレーク状、または粉末等とすることができる。また、ワックスは、あらかじめ加熱し溶融した液状物として投入（散布等）することもできる。
ワックスの融点が規定しにくい場合には、融点に代えて軟化点を使用することができる。軟化点の測定方法は、例えばＪＩＳ  Ｋ２２０７−１９９６に記載の方法を採用することができる。融点または軟化点を「軟化温度」という。
【００４５】
＜撹拌装置について＞
撹拌装置としては、被覆樹脂を金属製品の表面で流動させ膜厚を均一化する機能を有するものが好ましい。詳しくは、撹拌により金属製品が転動しつつ互いにぶつかり合うことにより、溶融状態のコーティング樹脂が金属製品の表面で流動し膜厚が均一化されることが好ましい。
撹拌装置は、金属製品を転動させ易い容器回転式が好ましく、特に、バルクの金属製品に樹脂やワックスを投入（散布、注入等）し易い開放式のコーティングパン式のものが好適である。
図５は、撹拌装置の一例を示す図であって、ここに示す撹拌装置３１は、内面に撹拌羽根３３の付いたドラム３２を有するドラム式ミキサーである。ドラム３２は、回転軸Ｃ１の軸回り方向に回転可能であり、ドラム３２を回転させることによって、ドラム３２の金属製品を、撹拌羽根３３でかき上げつつ撹拌することができる。
【００４６】
＜被覆条件について＞
樹脂コーティング工程において、被覆する樹脂の固化温度以上に加熱した金属製品に対して樹脂を被覆する方法としては、例えば次の方法がある。
（１）加熱した金属製品のバルクをドラムに投入し、次いで、金属製品の上から粉末状またはフィルム状の樹脂を投入し、さらに撹拌を行うことによって、バルク全体の金属製品の表面に樹脂を被覆する。
（２）加熱した金属製品のバルクをドラムに投入し、次いで、金属製品の上から溶融した状態の樹脂を注入し、さらに撹拌を行うことによって、バルク全体の金属製品の表面に樹脂を被覆する。
（３）樹脂粉末からなる流動層内に、加熱した金属製品を浸漬し、表面に樹脂粉末を付着させた後、金属製品を加熱して樹脂を溶融させる。
（４）樹脂粉末からなる流動層内に、加熱した金属製品を浸漬し、表面に樹脂粉末を付着させた後、金属製品を流動層から取り出す。金属製品を加熱して樹脂を溶融させる。溶融樹脂が付着した状態の金属製品を撹拌装置に入れて、撹拌し転動させながら加熱する。
本実施形態の金属製品のコーティング方法では、これらの方法のうちいずれを採用してもよい。
【００４７】
条件（１）に示すように、粉末状またはフィルム状の樹脂を用いる場合は、樹脂投入の際の樹脂の取り扱いが容易となる。また、粉末状またはフィルム状の樹脂を用いることによって、樹脂が溶融するまでの時間を短くすることができるため、他の形態の固体樹脂を用いる場合に比べ、生産効率を高めることができる。
条件（２）に示すように、溶融した樹脂を用いる場合には、樹脂の溶融に時間がかかることがないため、生産効率の点で有利である。
【００４８】
固化温度とは、溶融している物質が流動性を失い、固化し始める温度であり、非結晶性物質ではガラス転移温度であり、結晶性物質では結晶化温度である。固化温度は、例えば、軟化温度と同じであってよい。
【００４９】
なお、樹脂をコーティングする方法はこれらに限定されない。また、撹拌とは、必ずしも連続的に撹拌をすることを意味しない。例えば、撹拌と停止を繰り返す動作も含まれる。
【００５０】
＜金属製品の加熱温度について＞
金属製品の加熱温度は、金属製品が撹拌により転動され、金属製品が接触し合うことによって、樹脂が金属製品の表面に広がり、皮膜の均厚化がなされる温度が好ましい。具体的には、その樹脂の融点以上、融点プラス１００℃以下の範囲とするのが好ましい。
樹脂の融点が規定しにくい場合には、融点に代えて軟化点を使用することができる。すなわち、金属製品を加熱する温度は、その樹脂の軟化点以上、軟化点プラス１００℃以下の範囲としてもよい。
なお、軟化点の測定方法は、例えばＪＩＳ  Ｋ６８６３−１９９４に記載の方法を採用することができる。融点または軟化点を「軟化温度」という。
【００５１】
＜ワックスの投入タイミングについて＞
金属製品の表面で樹脂の皮膜が所定の状態まで均厚化された後、金属製品を冷却させ、樹脂の皮膜の温度が所定の温度範囲になったら撹拌装置にワックスを投入し、金属製品とともに撹拌する。
ワックスを投入する際に使用する撹拌装置は、樹脂コーティング工程で使用した撹拌装置と同じものであってもよいが、樹脂コーティング工程で用いた撹拌装置とは異なることが好ましい。
【００５２】
樹脂の皮膜の温度が所定の温度範囲の上限値（ＴＵ）よりも高い時（すなわち、温度が高すぎるとき）にワックスを投入すると、十分にブロッキング防止効果が得られなくなるだけでなく、樹脂と金属製品表面との密着性が低下してしまう。
また、樹脂皮膜の温度が所定の温度範囲の下限値（ＴＬ）未満のとき（すなわち、温度が低すぎるとき）、撹拌による転動によって製品同士がぶつかり合った際に皮膜が損傷を受け、その皮膜の損傷はワックスを投入しても製品に残ってしまう。
にワックスを投入すると、撹拌転動で製品同士がぶつかり合った際に、皮膜が損傷を受け、その皮膜の損傷は回復できない。
よって、ワックスを投入するべき温度は、ワックスの存在下で撹拌し転動させると樹脂皮膜と金属製品表面との密着性が低下する温度以下、かつ、前記撹拌による転動によって樹脂皮膜が損傷を受ける温度以上である。
【００５３】
ワックスの投入に適した温度範囲の上限値（ＴＵ）及び下限値（ＴＬ）は、使用する樹脂の種類、加熱時の流動性などによって変わるが、上限値（ＴＵ）及び下限値は、当業者であれば数回の試験で把握することができる。
例えば、ワックス投入時の温度が異なる複数のコーティング試験で得られた金属製品を調べ、ブロッキングの有無、皮膜の状態、皮膜の密着性などを確認する。これによって、ワックス投入時の温度が、ブロッキングの有無、皮膜の状態、皮膜の密着性などに及ぼす影響を把握することができる。
このような条件で表面にコーティングがなされた金属製品では、ブロッキングが大幅に軽減される。
ワックス投入温度は、例えば７０〜１１０℃とすることができる。
【００５４】
上限値（ＴＵ）より高い温度でワックスを投入することにより樹脂と金属製品表面との密着性が低下するのは、樹脂が低粘度となってワックスと混ざり合うか、またはワックスが樹脂と金属製品表面との間に入り込むことが原因であると考えられる。この現象には、温度だけでなく、金属部品どうしがぶつかり合う際の衝突のエネルギー、金属製品のバルク全体の重量、ミキサーの構造、金属製品の形状などが影響する。このように、多様な要素が関係するため、上限値（ＴＵ）を特定するのは容易ではない。そのため、上述のように、ワックス投入の際の温度範囲は試験によって定めるのが好ましい。
【００５５】
次に、金属製品の一例を構成部品として有する芯棒打込み式アンカーについて説明する。
図１は、芯棒打込み式アンカーの構成を示す側面図である。図２（ａ）は、芯棒打込み式アンカーの芯棒を示す側面図である。図２（ｂ）は、芯棒打込み式アンカーのアンカー本体を示す断面図である。図３（ａ）及び図３（ｂ）は、前記アンカーの芯棒打込み前の状態と打込み後の状態をそれぞれ示す断面図である。図４（ａ）〜図４（ｃ）は、前記アンカーの施工手順の説明図である。
【００５６】
図１に示すように、芯棒打込み式アンカー１は、貫通孔１４を有する円筒状（中空軸状）のアンカー本体１０と、貫通孔１４に挿入される芯棒２０（金属製品）と、アンカー本体１０の基端側のねじ軸部１１に螺合されるナット１５と、ワッシャ１６とを備えている。
アンカー本体１０の先端部には、アンカー本体１０の軸方向に沿う複数のスリット１３が形成されており、これらスリット１３によって、アンカー本体１０の先端部は複数の突片状の拡張部１２に分割されている。
【００５７】
図２（ｂ）に示すように、アンカー本体１０の貫通孔１４の内面には、太径部１４ａと細径部１４ｂとの内径の違いにより段部１７が形成されている。
図２（ａ）に示すように、芯棒２０は、フランジ状の頭部２０ａと、頭部２０ａから延出する棒状の本体部２０ｂとを有する。本体部２０ｂの先端部２０ｃは、先細り形状とされている。
【００５８】
図３（ａ）に示すように、芯棒２０の打込み前の状態では、芯棒２０の基端部はアンカー本体１０の上に突き出ている。芯棒２０の基端部（頭部２０ａ）をハンマー等で打って芯棒２０をアンカー本体１０に挿入する。
図３（ｂ）に示すように、これによって、芯棒２０の先端部２０ｃは、アンカー本体１０の拡張部１２の内面の段部１７に摺動しながら、段部１７に拡径方向の力を加え、拡開部１２を拡開させる。
【００５９】
芯棒打込み式アンカー１の施工は次のように行う。
図４（ａ）及び図４（ｂ）に示すように、コンクリート躯体よりなる母材６０に、一定径の下穴６１（ストレート形状）を形成し、これに芯棒打込み式アンカー１を挿入する。
その状態で、図４（ｃ）に示すように、芯棒２０の打ち込みによって拡張部１２を拡張させると、拡開部１２が下穴６１の内壁に食い込む。
次いで、ナット１５をねじ軸部１１に締め付けることによって、取付物７０を母材６０に押さえ付けて固定する。
この施工過程において、芯棒２０を打込む際には、芯棒２０の先端部がアンカー本体１０の内面（段部１７）に当接し摺動する。この際、その摺動接触部分にカジリが発生するおそれがある。
【００６０】
以下、芯棒２０を対象とするコーティング方法の一例を説明する。
＜樹脂コーティング工程＞
図５に示すように、樹脂の軟化温度以上に加熱した多数の芯棒２０と、樹脂とをドラム３２に投入する。
ドラム３２を回転させて、芯棒２０を樹脂に接触させつつ芯棒２０と樹脂とを撹拌する。これによって、多数の芯棒２０の表面に、軟化した樹脂の皮膜が一括して形成される。
【００６１】
樹脂の皮膜の厚さは特に限定されないが、オーステナイト系ステンレスからなる打込み式アンカーのカジリ防止として芯棒２０に形成される皮膜の厚さは、１μｍ〜５０μｍ、好ましくは５μｍ〜１０μｍとすることができる。
皮膜の厚さが１μｍ未満では、芯棒２０を打ち込む際の打込み抵抗の軽減効果が少なくなる。皮膜の厚さが５０μｍを越えると、アンカー本体１０に対して芯棒２０を挿入しにくくなる。
これに対し、皮膜の厚さを１μｍ〜５０μｍとすることによって、芯棒２０がアンカー本体１０に挿入しにくくならず、かつ、打込み抵抗を軽減し、カジリを防ぐことができる。
【００６２】
ドラム３２への樹脂の投入量は、芯棒２０の被コーティング面積１ｍ２に対して１ｃｍ３以上、５０ｃｍ３以下が好ましい。これによって、上述の好適な皮膜厚さを実現しやすくなる。
【００６３】
＜ワックスコーティング工程＞
次いで、芯棒２０を冷却し、ドラム３２内の温度が前述の温度範囲の上限値（ＴＵ）以下になったらドラム３２にワックスを投入し、金属製品とともに撹拌する。これによって、樹脂の皮膜の上にワックスの皮膜を形成する。
【００６４】
図６は、本実施形態のコーティング方法によってコーティングが施された、芯棒打込み式アンカーの芯棒２０の一例を示す断面図である。
この芯棒２０は、表面に、樹脂の皮膜２１と、樹脂の皮膜２１の上に形成されたワックスの皮膜２２と、を有する。
【００６５】
本実施形態の金属製品のコーティング方法によれば、表面に樹脂の皮膜を形成した金属製品を所定温度まで冷却した段階で、樹脂の皮膜の上にワックスの皮膜を形成する。そのため、ワックスの皮膜により、樹脂皮膜の粘着性による金属製品同士のブロッキングを有効に防止することができる。
したがって、無駄な薬剤コストや設備コストを低減しつつ、短い処理時間で、安定した皮膜を有する金属製品を得ることができる。また、金属製品を処理液に浸漬させない方法であるため、良好な作業性を確保することができる。  
【実施例】
【００６６】
（実施例１）
図１等に示す芯棒打込み式アンカー用の芯棒２０（拡張子）を金属製品として用意した。
芯棒２０はＳＵＳ３０４からなり、直径４．８ｍｍの頭部２０ａを有する。芯棒２０の全長は７８ｍｍである。芯棒２０の表面積は１２ｃｍ２である。
【００６７】
樹脂としては、ＥＶＡ系、軟化点８３℃のホットメルト用樹脂（３ＭＴＭＳｃｏｔｃｈ−ＷｅｌｄＴＭ３７７６ＬＭＱ）を使用した。
ワックスとしては、パラフィンワックス、融点１３５°Ｆ＝５７℃（粉末）を使用した。
撹拌装置３１としては、容量６０Ｌのドラム３２を有するドラム式ミキサーを使用した（図５参照）。
芯棒２０の数は１バッチあたり１０００本とした。１バッチあたり樹脂６ｇ、ワックス０．６ｇを使用した。
【００６８】
皮膜の密着性の評価は、次の手法により行った。
カッターナイフで芯棒２０の側面に、互いに平行な２つの直線状の縦切り込みと、互いに平行な６つの直線状の横切り込みを形成した。２つの縦切り込みは直線状であり、芯棒２０の周方向に間隔をおいて形成した。６つの横切り込みは、芯棒２０の長手方向に５ｍｍの間隔をおいて形成した。
芯棒２０の側面に透明感圧付着テープ（セロハンテープ）を貼り付けた後、一気に引き剥がし、縦切り込みと横切り込みによって区画された５つの矩形領域の皮膜のうち、芯棒２０に残っている皮膜の数を数えた。
ミキサー内のバルクの温度は、赤外線温度計で測定した。
【００６９】
コーティングの手順を以下に示す。
（工程１）１０００本の金属製品（芯棒２０）を熱風循環式オーブン中で１５０℃に加熱した。
（工程２）加熱した金属製品（芯棒２０）を一括して、撹拌羽根３３のついたドラム式ミキサー（撹拌装置３１）に投入した。
（工程３）金属製品（芯棒２０）のバルクの温度が１４０℃になるのを確認して、バルクの上から融点８３℃の樹脂粉末を振りかけた。
（工程４）ドラム式ミキサーを回転させ、金属製品（芯棒２０）のバルクを転動させつつ撹拌した。
（工程５）金属製品（芯棒２０）の温度がＴ１（℃）まで低下したところで、融点５７℃のパラフィンワックス粉体０．６ｇを、撹拌転動している金属製品（芯棒２０）のバルクに振りかけた。
（工程６）金属製品（芯棒２０）バルクの温度がＴ２（℃）まで低下したところで、ドラム式ミキサーを反転させて金属製品を（芯棒２０）取り出した。
（工程７）金属製品（芯棒２０）バルクを放冷した。
（工程８）室温まで冷却後、金属製品（芯棒２０）の状態を観察した。
【００７０】
（比較例１）
ワックスを使用しなかったこと以外は、実施例１と同様の試験を行った。
【００７１】
（比較例２）
ワックスを添加する際の温度を表１に示す温度としたこと以外は実施例１と同様の試験を行った。
【００７２】
（比較例３）
樹脂及びワックスを添加する際の温度を表１に示す温度としたこと、及び、処理時間を短くしたこと以外は実施例１と同様の試験を行った。
【００７３】
（比較例４）
ワックスを添加する際の温度を表１に示す温度としたこと以外は実施例１と同様の試験を行った。
【００７４】
実施例１および比較例１〜４の試験結果を表１に示す。
ブロッキングの有無については、ブロッキングが生じなかった場合を「○」とし、ブロッキングが生じた場合を「×」とした。
皮膜の状態については、皮膜に損傷が見られない場合を「○」とし、皮膜に損傷があった場合を「×」とした。
皮膜の密着性については、皮膜が残っている部分の数が５以上の場合（すべての皮膜が残っている場合）を「○」とし、皮膜が残っている部分の数が４以下の場合（１以上の皮膜が剥がれた場合）を「×」とした。
【００７５】
【表１】
0006423305.tif 000002
【００７６】
実施例１では、ブロッキングは発生せず、樹脂皮膜と金属製品との密着性も良好であった。
比較例１ではワックスを使用しなかった。比較例１では、ブロッキングが激しく、皮膜の損傷なしに金属製品同士を引き剥がすことはできなかった。また、金属製品同士が接着していなかった部分でも、撹拌転動中に起きた皮膜のむしれ跡が残っていた。
比較例２では、ワックス投入時の温度を比較的低温（６０℃）とした。比較例２では、金属製品表面の樹脂皮膜には、撹拌中に起きたむしれ跡が残っていた。
比較例３では、生産効率を高めるため、全体の処理時間を短くするとともに、ワックス投入時の温度を高温（１２０℃）とし、金属製品取り出し時の温度も高温（７０℃）とした。比較例３では、皮膜の密着性は良好とはいえなかった。また、軽度のブロッキングが見られた。
比較例４では、比較例３で起きた密着性の劣化を検証するため、ワックス投入時の温度を比較例３と同じく高温（１２０℃）とし、金属製品取り出し時の温度は実施例１と同じ温度（４０℃）とした。比較例４では、皮膜の密着性は改善されず、しかも軽度のブロッキングも見られた。
【００７７】
（比較例５）
コーティングを行わないこと以外は実施例１と同様の金属製品を用意した。
【００７８】
（打ち込み試験）
実施例１で得られた芯棒をアンカー本体に挿入し、芯棒を打ち込む試験を行った。サンプル数は５とした。比較例５の芯棒についても同様の打ち込み試験を行った。
【００７９】
コーティングのない比較例５の金属製品は、５本中３本にカジリが発生し、最後まで打込むことができなかった。これに対し、実施例１では、５本すべて最後まで打込むことができ、打込み抵抗も小さかった。
【符号の説明】
【００８０】
１  芯棒打込み式アンカー
２０  芯棒（金属製品）
２１  樹脂の皮膜
２２  ワックスの皮膜
３１  撹拌装置
【図１】
0006423305.tif 000003
【図２】
0006423305.tif 000004
【図３】
0006423305.tif 000005
【図４】
0006423305.tif 000006
【図５】
0006423305.tif 000007
【図６】
0006423305.tif 000008